СПОСОБ ПОЛУЧЕНИЯ КАТИОННОГО МИКРОГЕЛЯ ДЛЯ ЭЛЕКТРООСАЖДАЕМОГО ПОКРЫТИЯ И ПОЛУЧЕННАЯ С ЕГО ПРИМЕНЕНИЕМ КОМПОЗИЦИЯ ДЛЯ ЭЛЕКТРООСАЖДАЕМОГО ПОКРЫТИЯ, СОДЕРЖАЩАЯ КАТИОННЫЙ МИКРОГЕЛЬ

1. Способ получения катионного микрогеля для электроосаждаемого покрытия, включающий стадии
(1) получения смолы, содержащей соль третичного амина взаимодействием третичного амина, имеющего гидроксильную группу, с диизоцианатом с последующей нейтрализацией полученной смеси кислотой; и
(2) диспергирования смолы, содержащей соль третичного амина, и полиэпоксисмоляного полимера в дисперсионной среде, и последующего взаимодействия смолы, содержащей соль третичного амина, и полиэпоксисмоляного полимера в присутствии диамина.
2. Способ по п.1, где третичный амин, имеющий гидроксильную группу, является алканоламином формулы 1, приведенной ниже
Формула 1
1
2
3
где R является алкиленовой группой с 1-4 атомами углерода, R и R являются алкильной группой с 1-10 атомами углерода, арильной группой с 5-18 атомами углерода, эфирной группой с 1-10 атомами углерода или сложноэфирной группой с 1-10 атомами углерода или их производными.
3. Способ по п.1, где диизоцианат выбран из изофорондиизоцианата, гексаметилендиизоцианата, изоцианурата, толуолдиизоцианата, метандифенилдиизоцианата, полимерного метандифенилдиизоцианата, гидрированного метандифенилдиизоцианата, ксилолдиизоцианата, тетраметилксилолдиизоцианата и их смеси.
4. Способ по п.1, где полиэпоксисмоляной полимер является продуктом полимеризации полиола и полиэпоксида.
5. Способ по п.1, где смола, содержащая соль третичного амина, полученная на стадии (1), используется в количестве от 15 до 90% эквивалентного веса на 100% эквивалентного веса эпоксидной группы в полиэпоксисмоляном полимере.
6. Способ по п.1, где диамин выбран из этилендиамина, гексаметилендиамина, пентаметилендиамина, тетраметилендиамина, 2-метилпентаметилендиамина и их смеси.
7. Способ по п.1, где диамин применяется в количестве от 10 до 99% эквивалентного веса на 100% эквивалентного веса оставшихся эпоксидных групп в главной цепи.
8. Способ по п.1, где смола, содержащая соль третичного амина, и полиэпоксисмоляной полимер взаимодействуют в присутствии диамина и затем нейтрализуются кислотой.
9. Композиция для электроосаждаемого покрытия, содержащая водную дисперсию катионного микрогеля, полученного согласно способу по любому из пп.1-8.